(57)【要約】カポック繊維のような、中空構造天然繊維の化学的および／または物理的特性を向上させるため、前記繊維に、繊維の化学的および／または物理的特性を向上させることができる物質での、少なくとも部分的な、その内部コーティングおよび／または充填をもたらすプロセスが行われる。
2017514027.tif 000002
【特許請求の範囲】
【請求項１】
−純粋な状態でまたは天然動物繊維、植物繊維、合成ポリマー繊維、人造天然ポリマー繊維、動物由来の連続フィラメントおよび／または動物由来の不連続フィラメントと混合して用いる、動物または植物由来の中空構造天然繊維であって、その内部キャビティが外部と流体連通している、中空構造天然繊維を用意するステップならびに
−前記中空構造天然繊維の化学的および／または物理的特性を向上させるのに適した物質を用意するステップ
を含む、中空構造天然繊維の化学的および／または物理的特性を向上させるプロセスであって、
前記中空構造天然繊維の化学的および／または物理的特性を向上させるため、前記中空構造天然繊維を前記物質で少なくとも部分的に内部コーティングするおよび／または少なくとも部分的に充填するステップを含むことを特徴とする、プロセス。
【請求項２】
前記中空構造天然繊維が少なくとも０．０１ｍの長さを有する、請求項１に記載のプロセス。
【請求項３】
前記物質からなる溶液を用意するステップを含み、前記中空構造天然繊維を少なくとも部分的に内部コーティングするおよび／または少なくとも部分的に充填する前記ステップが、前記中空構造天然繊維の前記溶液中での浸漬によって行われる、請求項１または２に記載のプロセス。
【請求項４】
前記溶液中での前記浸漬中に、前記中空構造天然繊維に超音波処理を行うステップを含む、請求項１、２または３に記載のプロセス。
【請求項５】
前記中空構造天然繊維の前記物質を含有する前記溶液中での浸漬の前記ステップの前に、前記中空構造天然繊維に大気圧より低い外部圧力を印加する真空ステップが行われ、前記繊維の前記溶液中での浸漬の前記ステップが前記繊維を大気圧より低い前記外部圧力で保ちながら行われる、請求項３または４に記載のプロセス。
【請求項６】
大気圧より低い前記圧力が大気圧の２０％〜９０％からなる圧力、好適には大気圧の３０％〜８０％からなる圧力である、請求項５に記載のプロセス。
【請求項７】
前記物質の前記中空構造天然繊維への付着を達成するため、前記中空構造天然繊維の前記溶液からの取り出し後に行う前記中空構造天然繊維の乾燥ステップを含む、請求項３〜６のいずれか１項に記載のプロセス。
【請求項８】
前記溶液が４〜７からなるｐＨ値、より好適には４．５〜７からなるｐＨ値を有する、請求項３〜７のいずれか１項に記載のプロセス。
【請求項９】
前記物質が前記溶液中に０．５〜１５％ｗ／ｖの濃度で、より好適には１〜７％ｗ／ｖの濃度で存在する、請求項３〜８のいずれか１項に記載のプロセス。
【請求項１０】
前記物質がキトサン、キトサンオリゴマーおよび／またはキトサン誘導体である、請求項１〜９のいずれか１項に記載のプロセス。
【請求項１１】
前記物質が２００，０００Ｄａ未満の分子量を有する、好適には１００，０００Ｄａ未満の分子量を有する、より好適には、１，０００〜５０，０００Ｄａの分子量を有するキトサン、キトサンオリゴマーおよび／またはキトサン誘導体である、請求項１０に記載のプロセス。
【請求項１２】
前記物質が１，０００〜５，０００Ｄａの分子量を有する、好適には約１，０００〜２，０００Ｄａの分子量を有するキトサン、キトサンオリゴマーおよび／またはキトサン誘導体である、請求項１０に記載のプロセス。
【請求項１３】
前記中空構造天然繊維に適用された前記キトサンの、前記キトサンオリゴマーのおよび／または前記キトサン誘導体の化学および／または紫外線架橋ステップを含む、請求項１０〜１２のいずれか１項に記載のプロセス。
【請求項１４】
前記キトサンの、前記キトサンオリゴマーのおよび／または前記誘導体の化学架橋が前記溶液中へのクエン酸および／またはアクリルモノマーの添加により確保される、請求項３〜１３に記載のプロセス。
【請求項１５】
前記物質が抗菌物質、抗ダニ物質、殺菌物質、芳香物質、繊維の弾性を増加させる物質および／または繊維の耐破断性を増加させる物質からなる群から選択される、請求項１〜１４のいずれか１項に記載のプロセス。
【請求項１６】
前記物質がシクロデキストリンにより、ナノカプセルにより、および／またはマイクロカプセルにより担持される、請求項１〜１５のいずれか１項に記載のプロセス。
【請求項１７】
前記中空構造天然繊維がカポック繊維からなる、請求項１〜１６のいずれか１項に記載のプロセス。
【請求項１８】
前記中空構造天然繊維が獣毛の粗毛からなる、請求項１〜１７のいずれか１項に記載のプロセス。
【請求項１９】
詰め綿、糸、織物または不織布を製造するための、純粋な状態でのまたは天然動物繊維、植物繊維、合成ポリマー繊維、人造天然ポリマー繊維、動物由来の連続フィラメントおよび／または動物由来の不連続フィラメントとともにブレンドした、その内部キャビティが外部と流体連通している中空構造天然繊維の使用であって、前記中空構造天然繊維が請求項１〜１８のいずれか１項に記載のプロセスによって少なくとも部分的に内部コーティングおよび／または少なくとも部分的に充填されることを特徴とする、使用。
【請求項２０】
詰め綿、糸、織物または不織布を製造するための、純粋な状態でのまたは天然動物繊維、植物繊維、合成ポリマー繊維、人造天然ポリマー繊維、動物由来の連続フィラメントおよび／または動物由来の不連続フィラメントとともにブレンドした、カポック繊維の使用であって、前記カポック繊維が請求項１〜１８のいずれか１項に記載のプロセスによって少なくとも部分的に内部コーティングおよび／または少なくとも部分的に充填されることを特徴とする、使用。
【請求項２１】
前記中空構造天然繊維が少なくとも０．０１ｍの長さを有する、請求項１９または２０に記載の中空構造天然繊維の使用。
【発明の詳細な説明】
【技術分野】
【０００１】
本発明は、詰め綿、糸、織物または不織布を得るため、純粋な状態でまたは天然動物繊維、植物繊維、合成ポリマー繊維、人造天然ポリマー繊維、動物由来の連続フィラメントおよび／または動物由来の不連続フィラメントと混合して用いる、中空構造天然繊維、好適にはカポック繊維の化学的および／または物理的特性を向上させるプロセスに関する。
【背景技術】
【０００２】
本発明において、織りという表現は通常、縦糸と横糸を区別するため、および編物の衣服の織りを区別するために用いられる。
【０００３】
本明細書において、例として：
−動物繊維は、毛被または毛髪繊維（例えば、羊毛、アルパカ、ビキューナ、カシミヤ、等）を包含することが意図され；
−動物由来の連続フィラメントは、全繭から繰ることにより得られるフィラメント（例えば、絹糸）を包含することが意図され；
−動物由来の不連続フィラメントは、中下繭から解くことにより得られるフィラメント（例えば、屑糸）を包含することが意図され；
−植物繊維は、植物、低木、花序、根、葉から得られるすべての繊維（例えば、綿、亜麻、麻、ジュート、コイア、ラミー、竹、等）を包含することが意図され；
−合成ポリマー繊維という表現は、例えば、ポリアミド、ポリエステル、アクリル、ポリプロピレン繊維、等を示すのに用いられ；
−人造天然繊維は、例えば、レーヨン、ビスコース、モダール、アセテート、キュプラ、テンセル、等を包含することが意図され；
−長繊維という表現は、少なくとも０．０１ｍ（すなわち１ｃｍ）の長さを有する繊維を示すのに用いられ、こうした繊維は、例えば紡績のような、さまざまなその後のプロセスに用いるのに適している。
【０００４】
詰め綿、糸、不織布を得るため、所望の化学的／物理的特性を有する製品を得ることを目的として、純粋な状態でまたは互いに混合して用いられる、さまざまなタイプの繊維の使用が知られる。
【０００５】
よって、例えば、ソファ用でもジャケット用でも、詰め綿の場合、詰め綿を得るために用いられる繊維の特徴が、軽量、負荷により圧縮された後もとの状態に戻るような耐性、場合によっては抗菌性、殺菌性、等であることは非常に好ましい。
【０００６】
天然繊維を用いて製造される糸または織物についても、この場合、繊維の特徴が軽量であるほか柔軟であることを加えて、同様に考えられ得る。
【０００７】
上記を踏まえ、詰め綿、糸、織物または不織布を得るため、純粋な状態でまたは天然動物繊維、植物繊維、合成ポリマー繊維、人造天然ポリマー繊維、動物由来の連続フィラメントおよび／または動物由来の不連続フィラメントと混合して用いる、カポックまたは通常の獣毛のような、天然繊維の化学的／物理的特性を向上させることが可能である必要性が今日高まっていることは明らかである。
【発明の概要】
【０００８】
本発明が基づく課題は、詰め綿、糸、織物または不織布を得るため、純粋な状態でまたは天然動物繊維、植物繊維、合成ポリマー繊維、人造天然ポリマー繊維、動物由来の連続フィラメントおよび／または動物由来の不連続フィラメントと混合して用いる、中空構造天然繊維の化学的および／または物理的特性を向上させるプロセスを考案および提供し、よってプロセスにより上記必要性を満たすことを可能にすることである。
【０００９】
こうした問題は、請求項１に記載の中空構造天然繊維の化学的および／または物理的特性を向上させるプロセスにより克服される。
【００１０】
さらなる態様によると、本発明は、請求項１９に記載の中空構造天然繊維の使用、および請求項２０に記載のカポック繊維の使用も提起する。
【００１１】
本発明によると、中空構造天然繊維は、前記中空構造天然繊維の化学的および／または物理的特性を向上させることを目的として、中空構造天然繊維の化学的および／または物理的特性を向上させるのに適した物質で、少なくとも部分的に内部コーティングされ、および／または、少なくとも部分的に充填される。
【図面の簡単な説明】
【００１２】
本発明によるプロセスのさらなる特徴および利点は、添付の図面を参照しながら、非限定的な例として提供される、その好適な実施形態のいくつかに関して以下で提供される説明から明らかとなる。
【図１】本発明によるプロセスで処理される前に走査電子顕微鏡（ＳＥＭ）を用いて分析されたカポック繊維の画像を示す。
【図２】本発明によるプロセスで処理される前に走査電子顕微鏡（ＳＥＭ）を用いて分析されたカポック繊維の画像を示す。
【図３】本発明によるプロセスで処理された後に走査電子顕微鏡（ＳＥＭ）を用いて分析されたカポック繊維の画像を示す。
【図４】本発明によるプロセスで処理された後に走査電子顕微鏡（ＳＥＭ）を用いて分析されたカポック繊維の画像を示す。
【図５】本発明によるプロセスを用いる処理ステップ中に光学顕微鏡を用いて１００倍に拡大して分析されたカポック繊維の画像を示す。
【００１３】
中空構造天然繊維の化学的および／または物理的特性を向上させるプロセスは：
−純粋な状態でまたは天然動物繊維、植物繊維、合成ポリマー繊維、人造天然ポリマー繊維、動物由来の連続フィラメントおよび／または動物由来の不連続フィラメントと混合して用いる、動物または植物由来の中空構造天然繊維であって、その内部キャビティが外部と流体連通している、中空構造天然繊維を用意するステップならびに
−前記中空構造天然繊維の化学的および／または物理的特性を向上させるのに適した物質を用意するステップ
を含む。
【００１４】
有利には、本発明によるプロセスは、中空構造天然繊維の化学的および／または物理的特性の向上を得ることを目的として、前記中空構造天然繊維を前記物質で、もしくはいくつかの物質で、少なくとも部分的に内部コーティングする、および／または、少なくとも部分的に充填するステップを含むことを特徴とする。
【００１５】
好適な実施形態によると、前記中空構造天然繊維は、詰め綿、糸、織物または不織布を得るため、本発明によるプロセスで処理された後、純粋な状態でまたは天然動物繊維、植物繊維、合成ポリマー繊維、人造天然ポリマー繊維、動物由来の連続フィラメントおよび／または動物由来の不連続フィラメントと混合して用いられるカポック繊維からなる、またはこれにより構成される。
【００１６】
図１および２からの結果として、カポック繊維は、対向する端部が開放された、中空管状構造を有する。よって、カポック繊維は、以下に示されるように、少なくとも部分的に内部コーティングする、および／または、充填するのに適している。
【００１７】
外部と流体連通しているキャビティを有する中空構造天然繊維である、カポックの代替として、場合によってはカポックとまたは他の繊維と混合した他の繊維を用いることもできる。例えば、通常の獣毛、すなわち、外部と流体連通しているキャビティを有し、少なくとも部分的に中空である、大きな直径を有する繊維を有する獣毛を用いることが可能である。
【００１８】
好適な実施形態によると、本発明によるプロセスは、前記物質からなる溶液、または溶液槽を用意するステップを含み、前記中空構造天然繊維を、少なくとも部分的に内部コーティングする、および／または、少なくとも部分的に内部充填する前記ステップは、中空構造天然繊維を用意された溶液中に浸漬させることにより行われる。
【００１９】
前記溶液、または溶液槽について、好適には４〜７からなるｐＨ値、より好適には４．５〜７からなるｐＨ値を有することが観察されるべきである。
【００２０】
さらに、中空構造天然繊維の化学的および／または物理的特性を向上させる前記物質は、溶液中に０．５〜１５％ｗ／ｖの濃度で、より好適には１〜７％ｗ／ｖの濃度で存在することが観察されるべきでる。
【００２１】
前記中空構造天然繊維を、少なくとも部分的に内部コーティングする、および／または、少なくとも部分的に内部充填するために用いられる前記物質は、キトサンおよび／またはその誘導体、抗菌物質、ダニに対して有効な物質、殺菌物質、芳香物質、繊維の弾性を増加させる物質および／または破断に対する繊維の耐性を増加させる物質からなる群から選択してもよい。
【００２２】
キトサンは、甲殻類の外骨格中に含有されるタンパク質である、キチンから誘導される天然ポリマーであり、食品産業副産物から得ることができることを考えれば、本質的に再生可能な物質でできている。
【００２３】
さまざまな実験的試験後、すべて中分子量または好適には低分子量を有する、キトサン、キトサンオリゴマーまたは他のキトサン誘導体は、中空構造天然繊維の化学的および／または物理的特性を向上させる物質として有益であることが観察された。
【００２４】
好適な実施形態によると、中空構造天然繊維の化学的および／または物理的特性を向上させる前記物質は、２００，０００Ｄａ未満の分子量を有する、より好適には１００，０００Ｄａ未満の分子量を有する、さらにより好適には、１，０００〜５０，０００Ｄａの分子量を有するキトサン、キトサンオリゴマーおよび／またはキトサン誘導体からなる、またはこれらにより構成される。
【００２５】
例えば、前記物質がキトサン、キトサンオリゴマーまたは別のキトサン誘導体であった場合、処理された繊維の弾性および耐性の増加に関して、ならびに高い抗菌性、殺菌性およびダニに対する有効性に関して、すべて約２，０００Ｄａ、またはそれより低い分子量を有するキトサン、キトサンオリゴマーまたはその他のキトサン誘導体を用いて処理された繊維では最適な結果が得られた。
【００２６】
用いられた液体溶液中のキトサンの濃度は、良好な結果が１５％ｗ／ｖまでまたは２０％ｗ／ｖまでのキトサンの濃度で確認されたことを考えれば、約１％ｗ／ｖまたはそれより高かった。
【００２７】
キトサン、キトサンオリゴマーおよび／または低粘度キトサン誘導体、例えばすべて１，０００〜５，０００Ｄａの分子量を有する、好適には約１，０００〜２，０００Ｄａの分子量を有するキトサン、キトサンオリゴマーおよび／またはキトサン誘導体の使用によって得られた結果は、非常に良好であった。
【００２８】
上記に加えて、天然繊維の中空構造の充填およびその後のコーティングは、繊維が長繊維、すなわち少なくとも約０．０１ｍ（すなわち１ｃｍ）の長さを有する繊維である場合とくに問題となることが観察されるべきである。
【００２９】
これは、中空構造天然繊維の内部キャビティが、その横断面寸法が軸長より無限に小さい、実際のキャピラリーを同定するということに依る。こうした構造は、前記物質からなる溶液、または溶液槽での、天然繊維の内部キャビティの繊維の全軸長にわたる充填の障害となる。よって、長繊維の場合、中空構造天然繊維の短い端部のみが充填され、これはプロセスに終わりにコーティングされる。
【００３０】
これに関して、一般的には、短すぎる繊維が紡績には適さず、それらが詰め綿等を得るためにも適さないことを考えれば、詰め綿または糸を得るために用いられる繊維は、以上で定義された意味での長繊維であるべきことが観察されるべきである。
【００３１】
例えば、０．００５ｍ（すなわち５ｍｍ）より短い軸長を有する断片に切断された天然繊維は目的には適さない。
【００３２】
前記欠点を克服することを目的として、本発明によるプロセスのさらなる態様によると、中空構造天然繊維が、前記液体溶液、または溶液槽中に浸漬される間に、超音波を用いて処理されるステップを含む。基本的には、超音波を用いることで、中空構造天然繊維が浸漬される溶液の撹拌が得られ、さまざまな成分の溶液、または溶液槽中でのより良好な分散も得られる。
【００３３】
超音波によって処理する前記ステップは、例えば、超音波照射プローブを前記溶液、または溶液槽中に浸漬させることにより達成してもよい。
【００３４】
超音波は、例えば約２０ＫＨｚの、それらの周波数のため、液体溶液中である種の振動を誘発し、これは液体溶液中で形成される泡の部分的な内破を伴うマイクロキャビテーション効果をもたらし、よって、こうして処理される天然繊維の中空構造にいずれの損傷も引き起こすことなく、処理する天然繊維のキャビティ内に含有される液体溶液およびその中の物質のより効率的な浸透もたらすことが観察されるべきである。
【００３５】
実験により観察されるように、溶液、または溶液槽中での前記超音波処理は、１ｃｍよりさらに大きい、例えば約３〜５ｃｍの軸長を有する、長繊維、例えば中空構造天然繊維、とくにカポックの最適な充填をもたらし、こうした処理は内部中空構造のその全伸長にわたるコーティングを有利に可能にする。
【００３６】
その化学的および／または物理的特性を向上させる中空構造繊維を浸漬させる溶液、または溶液槽は、水性塩基タイプ、または他の溶媒（極性および非極性タイプの両方）ベースであってもよい。
【００３７】
化学的および／または物理的特性を向上させる中空構造繊維の超音波処理の時間は、約１０〜７０分であってもよい。
【００３８】
化学的および／または物理的特性を向上させる中空構造繊維に対する処理に用いる超音波の電力は、約１００〜７５０ワットであってもよい。
【００３９】
好適かつ有利な実施形態によると、化学的および／または物理的特性を向上させる中空構造天然繊維を、前記物質を含有する溶液中に浸漬させる前記ステップの前に、中空構造天然繊維に真空を印加するステップが行われる。基本的には、前記液体溶液中に浸漬される前に、中空構造天然繊維には大気圧力より低い外部圧力、例えば大気圧の２０％〜９０％からなる圧力、好適には大気圧の３０％〜８０％からなる圧力が印加される。
【００４０】
実験において、処理する中空構造天然繊維に大気圧に対して非常に大きな低下がもたらされた場合、最適な結果が得られた。
【００４１】
この場合、中空構造繊維を液体溶液中に浸漬させる前記ステップは、浸漬させる繊維が大気圧より低い外部圧力である初期条件から出発して得られることが観察されるべきである。例として、これは：
−第１閉鎖／遮断バルブ手段を通って真空ポンプまたは他の同等の手段と接続した入口、および
−第２閉鎖／遮断バルブ手段を通って処理する中空構造繊維が浸漬される溶液を含有するタンクと接続した入口
を備える密封容器を用意することにより得ることができる。
【００４２】
処理する中空構造繊維を前記密封容器に入れる。その後第１バルブ手段を開け、真空ポンプを、容器内で、大気圧より低い所望の圧力値が得られるまで作動させる。その後、第１バルブ手段を閉じ、第２バルブ手段を閉じ、中空構造天然繊維の化学的および／または物理的特性を向上させる前記物質を含有する液体溶液を容器中へ流入させる。このように、容器中に含有される中空構造天然繊維は、大気圧より低い圧力を有する環境中にありながら、液体溶液中に浸漬される。これは、とくに容器中の圧力が大気圧値となる場合、天然繊維のキャビティ中の液体溶液のより大きな浸透をもたらす。
【００４３】
好適には、本発明によるプロセスは、中空構造天然繊維が液体溶液から取り出された後、例えばオーブンにおいて行われる中空構造天然繊維の乾燥ステップを含む。
【００４４】
熱い空気の通気によってまたは異なる乾燥方法によって行うことができる、前記乾燥は、乾燥させた溶液中に含有される物質の中空構造天然繊維の壁へのその後の付着を伴う、中空構造天然繊維の完全な乾燥を得ることまで拡張してもよい。よって、図３および４において観察可能なように、天然繊維のキャビティの内壁も、溶液中に添加された前記物質で、少なくとも部分的にコーティング／被覆、好適には完全にコーティング／被覆される。
【００４５】
繊維の乾燥は６０℃〜１０５℃からなる温度で便利に行ってもよい。
【００４６】
図５は、物質を含有する溶液中に浸漬される間の、いくつかの中空構造天然繊維を示し、以前達成された液体溶液を用いる管状キャビティの部分的な充填を概略的に示す。
【００４７】
中空構造天然繊維の化学的および／または物理的特性を向上させるため溶液中に添加される前記物質がキトサン、キトサンオリゴマーおよび／またはキトサン誘導体である場合、中空構造天然繊維に適用されたキトサン、キトサンオリゴマーおよび／またはキトサン誘導体を紫外線によって化学架橋するステップを含むことができる。
【００４８】
これは、処理された中空構造天然繊維へのキトサン、キトサンオリゴマーおよび／またはキトサン誘導体の永久付着を得ることを可能にし、数回の洗浄サイクルまたは染色のようなさらなる固着ステップ後もキトサンの存在による有益な効果の長期持続を保証する。
【００４９】
また、キトサン、キトサンオリゴマーおよび／またはキトサン誘導体の架橋は、処理された中空構造天然繊維に、ダニに対して有効な長期持続性殺菌効果のほかより大きな機械的物理的耐性を与えることを可能にする。
【００５０】
キトサン、キトサンオリゴマーおよび／またはキトサン誘導体の前記架橋は、例えば紫外線への曝露により物理的に、または例えばクエン酸および／またはアクリルモノマー、例えばＨＥＭＡを、処理する中空構造天然繊維が浸漬される溶液に添加することにより化学的に、有利に得てもよい。
【００５１】
紫外線への曝露によるキトサン、キトサンオリゴマーおよび／またはキトサン誘導体の架橋は、処理された天然繊維の外部に存在するキトサンに対してのみ有効であり、適切な物質を中空構造天然繊維が浸漬される溶液に添加することによる化学架橋は、キャビティ中の天然繊維に付着したキトサン、キトサンオリゴマーおよび／またはキトサン誘導体に関しても有効であることが観察されるべきである。
【００５２】
天然繊維の内部キャビティの壁の少なくとも部分的なコーティングが、処理された中空構造天然繊維の吸着表面を２倍にすることを実質的に可能にすることは明らかである。これは、フィルタ要素が処理された中空構造天然繊維からなるフィルタを得るのにとくに有用である。
【００５３】
さらなる態様によると、天然繊維のキャビティ中に浸透させる物質は、シクロデキストリン、ナノカプセルおよび／またはマイクロカプセルにより担持／充填してもよい。
【００５４】
上記を踏まえ、上述された本発明によるプロセスが、処理された中空構造天然繊維を、前記中空構造天然繊維の化学的および／または物理的特性を向上させることができる物質で、少なくとも部分的に内部コーティングする、および／または、少なくとも部分的に充填することを可能にすることを考えれば、本明細書の初期部分における主題である必要性を満たすことを可能にすることは明らかである。
【００５５】
上述されたものは、すべて下記特許請求の範囲により同定される発明概念の範囲内に含まれる、多数の変更および変形を受けやすい。
【００５６】
また、中空構造天然繊維としてのカポックの使用は、カポック繊維が、内部コーティングまたは充填に適した、端部が開放された中空管状構造を有することに関してだけでなく、カポック繊維が極めて軽量、柔軟であることによっても、極めて有利である。
【００５７】
上述されたように、中空構造天然繊維、とくにカポックは、詰め綿、糸、織物または不織布を得るため、純粋な状態でまたは天然動物繊維、植物繊維、合成ポリマー繊維、人造天然ポリマー繊維、動物由来の連続フィラメントおよび／または動物由来の不連続フィラメントと混合して用いるのに適している。
【００５８】
他のタイプの繊維と混合した前記中空構造天然繊維の使用は、最適な特徴を有する繊維の混合物を得ることを可能にする。
【図１】
2017514027.tif 000003
【図２】
2017514027.tif 000004
【図３】
2017514027.tif 000005
【図４】
2017514027.tif 000006
【図５】
2017514027.tif 000007
【国際調査報告】
2017514027.tif 000008
2017514027.tif 000009
2017514027.tif 000010